(57)【要約】【課題】ゴム強化芳香族ビニルーシアン化ビニル共重合体は塩ビ樹脂と同等の成形性を持ち、特にＡＥＳ、ＡＡＳ等は塩ビ樹脂に比べ耐候性に優れ屋外用途でも使用されているが、塩ビ樹脂に比べ傷がつき易いという問題がある。【解決手段】ゴム強化芳香族ビニル−シアン化ビニル共重合体５０〜９９質量％と、エラストマー中のブタジエン単量体単位が１質量％未満であるスチレン系エラストマー５０〜１質量％を含む熱可塑性樹脂組成物及びその押出成形品、押出積層成形品である。【選択図】図１
2006124523.tif 000002
【特許請求の範囲】
【請求項１】
ゴム強化芳香族ビニル−シアン化ビニル共重合体５０〜９９質量％と、エラストマー中のブタジエン単量体単位が１質量％未満であるスチレン系エラストマー５０〜１質量％を含む熱可塑性樹脂組成物。
【請求項２】
ゴム強化芳香族ビニル−シアン化ビニル共重合体が下記に示す樹脂組成物（Ｉ）６０〜９５質量％と変性ポリオレフィン系重合体（ＩＩ）５〜４０質量％からなる請求項１記載の熱可塑性樹脂組成物。
（Ｉ）芳香族ビニル単量体単位、シアン化ビニル単量体単位及びエポキシ基を有するビニル単量体単位を重合してなる共重合体（Ａ）からなる組成物であって、共重合体（Ａ）中のエポキシ基を有するビニル単量体の量は、共重合体（Ａ）の１００質量部に対して０．１〜１０質量部含有する樹脂組成物。
（ＩＩ）不飽和ジカルボン酸無水物単量体単位及び／又は不飽和カルボン酸単量体単位０．１〜１０質量％で変性された変性ポリオレフィン系重合体。
【請求項３】
ゴム強化芳香族ビニル−シアン化ビニル共重合体が下記に示す樹脂組成物（Ｉ）６０〜９５質量％と変性ポリオレフィン系重合体（ＩＩ）５〜４０質量％からなる請求項１記載の熱可塑性樹脂組成物。
（Ｉ）芳香族ビニル単量体単位、シアン化ビニル単量体単位及びエポキシ基を有するビニル単量体単位を重合してなる共重合体（Ａ）と該共重合体（Ａ）と芳香族ビニル単量体単位及びシアン化ビニル単量体単位を重合してなる共重合体（Ｂ）との組成物であって、共重合体（Ａ）中のエポキシ基を有するビニル単量体の量は、共重合体（Ａ）と共重合体（Ｂ）の合計量１００質量部に対して０．１〜１０質量部含有する樹脂組成物。
（ＩＩ）不飽和ジカルボン酸無水物単量体単位及び／又は不飽和カルボン酸単量体単位０．１〜１０質量％で変性された変性ポリオレフィン系重合体。
【請求項４】
スチレン系エラストマーが、スチレン−ブタジエン共重合体及び／又はスチレン−ブタジエン共重合体の水素添加物である請求項１記載の熱可塑性樹脂組成物。
【請求項５】
請求項１〜４のいずれか１項に記載の熱可塑性樹脂組成物からなる押出成形品。
【請求項６】
請求項１〜４のいずれか１項に記載の熱可塑性樹脂組成物を被覆層とする押出積層成形品。
【請求項７】
押出成形品、押出積層成形品が雨樋である請求項５又は６記載の押出成形品、押出積層成形品。
【発明の詳細な説明】
【技術分野】
【０００１】
本発明は、耐擦傷性に優れた熱可塑性樹脂組成物及びその押出成形品、又はその熱可塑性組成物を被覆層とする押出積層成形品に関するものである。尚、本発明の配合組成を示す「部」「％」の単位は、特に断らない限り質量基準で表示する。
【背景技術】
【０００２】
近年、塩ビ樹脂のダイオキシン問題などでスチレン系耐候性樹脂が塩ビ樹脂代替として使用されるケースが増加している。スチレン系耐候性樹脂は塩ビ樹脂と同等の成形性を持ち、耐候性は塩ビ樹脂に比べ優れており屋外用途に広く使用されている。しかし、塩ビ樹脂に比べ耐擦傷性が劣るという問題がある。
【０００３】
耐擦傷性を改良するために、オレフィン系樹脂層とスチレン系エラストマー層とからなる複合成形体が提案されている（例えば特許文献１）。
【特許文献１】特開２００４−１４８７２５号公報
【発明の開示】
【発明が解決しようとする課題】
【０００４】
本発明は、耐擦傷性に優れた熱可塑性樹脂組成物及びその押出成形品、又はその熱可塑性組成物を被覆層とする押出積層成形品を提供することにある。
【課題を解決するための手段】
【０００５】
本発明はゴム強化芳香族ビニルーシアン化ビニル共重合体に、エラストマー中のブタジエン単量体単位が１質量％未満のスチレン系エラストマーを配合することで、耐擦傷性に優れた熱可塑性樹脂組成物となることを見出したものである。
【０００６】
即ち、本発明はゴム強化芳香族ビニル−シアン化ビニル共重合体５０〜９９質量部と、エラストマー中のブタジエン単量体単位が１質量％未満であるスチレン系エラストマー５０〜１質量部を含む熱可塑性樹脂組成物である。さらに、ゴム強化芳香族ビニル−シアン化ビニル共重合体が下記に示す樹脂組成物（Ｉ）６０〜９５質量％と変性ポリオレフィン系重合体（ＩＩ）５〜４０質量％からなる熱可塑性樹脂組成物であることが好ましい。（Ｉ）芳香族ビニル単量体単位、シアン化ビニル単量体単位及びエポキシ基を有するビニル単量体単位を重合してなる共重合体（Ａ）からなる組成物であって、共重合体（Ａ）中のエポキシ基を有するビニル単量体の量は、共重合体（Ａ）の１００質量部に対して０．１〜１０質量部含有する樹脂組成物。（ＩＩ）不飽和ジカルボン酸無水物単量体単位及び／又は不飽和カルボン酸単量体単位０．１〜１０質量％で変性された変性ポリオレフィン系重合体。又、ゴム強化芳香族ビニル−シアン化ビニル共重合体が下記に示す樹脂組成物（Ｉ）６０〜９５質量％と変性ポリオレフィン系重合体（ＩＩ）５〜４０質量％からなる熱可塑性樹脂組成物であるあることが好ましい。（Ｉ）芳香族ビニル単量体単位、シアン化ビニル単量体単位及びエポキシ基を有するビニル単量体単位を重合してなる共重合体（Ａ）と該共重合体（Ａ）と芳香族ビニル単量体単位及びシアン化ビニル単量体単位を重合してなる共重合体（Ｂ）との組成物であって、共重合体（Ａ）中のエポキシ基を有するビニル単量体の量は、共重合体（Ａ）と共重合体（Ｂ）の合計量１００質量部に対して０．１〜１０質量部含有する樹脂組成物。（ＩＩ）不飽和ジカルボン酸無水物単量体単位及び／又は不飽和カルボン酸単量体単位０．１〜１０質量％で変性された変性ポリオレフィン系重合体。さらに、スチレン系エラストマーが、スチレン−ブタジエン共重合体及び／又はスチレン−ブタジエン共重合体の水素添加物であることが好ましい。一方で本発明は、該熱可塑性樹脂組成物からなる押出成形品であり、又該熱可塑性樹脂組成物を被覆層とする押出積層成形品であり、さらに、該押出積層成形品が雨樋である。
【発明の効果】
【０００７】
本発明の熱可塑性樹脂組成物を用いた成形品は、耐擦傷性に優れた成形品を得ることができる。
【発明を実施するための最良の形態】
【０００８】
本発明の熱可塑性樹脂組成物は、ゴム強化芳香族ビニル−シアン化ビニル共重合体５０〜９９質量％、好ましくは７５〜９５質量％と、エラストマー中のブタジエン単量体単位が１質量％未満であるスチレン系エラストマー５０〜１質量％、好ましくは２５〜５質量％からなる該樹脂組成物である。ゴム強化芳香族ビニル−シアン化ビニル共重合体が５０質量％未満であると、該樹脂組成物の成形性、耐熱性が悪くなり、一方、９９質量％を超えると該樹脂組成物及び該樹脂組成物を用いた成形品の耐擦傷性が低下する。又、スチレン系エラストマーが１質量％未満であると、該樹脂組成物の耐擦傷性が低下する、一方、５０質量％を超えると該樹脂組成物の成形性、耐熱性が悪くなる。
【０００９】
本発明のゴム強化芳香族ビニル−シアン化ビニル共重合体は、ゴム質重合体の存在化に芳香族ビニル化合物とシアン化ビニル化合物との共重合体の他、必要に応じてこれらと共重合可能なビニル単量体より選ばれる１種以上を共重合して得られる共重合体を挙げることができる。
【００１０】
ゴム強化芳香族ビニル−シアン化ビニル共重合体は、樹脂組成物（Ｉ）６０〜９５質量％、好ましくは６５〜９０質量％と、変性ポリオレフィン系重合体（ＩＩ）５〜４０質量％、好ましくは１０〜３５質量％からなる。変性ポリオレフィン系重合体（ＩＩ）が５質量％未満では前記樹脂組成物の耐衝撃強度が劣ることがあり、又４０質量％を超えると該樹脂組成物の耐熱性及び剛性が低下することがあるので好ましくない。
【００１１】
樹脂組成物（Ｉ）は、芳香族ビニル単量体単位、シアン化ビニル単量体単位及びエポキシ基を有するビニル単量体単位を重合してなる共重合体（Ａ）からなる組成物である。樹脂組成物（Ｉ）として共重合体（Ａ）を単独に使用する場合は、樹脂組成物（Ｉ）における共重合体（Ａ）中に共重合したエポキシ基を有するビニル単量体単位の量は、共重合体（Ａ）の１００質量部に対して０．１〜ｌ０質量部がよい。エポキシ基を有するビニル単量体単位の量が、０．１質量部未満では、該熱可塑性樹脂組成物の耐衝撃強度が劣り、一方、１０質量部を超えると流動性が極めて低くなり、かつ衝撃強度も落ちることがある。
【００１２】
又、樹脂組成物（Ｉ）は、芳香族ビニル単量体単位、シアン化ビニル単量体単位及びエポキシ基を有するビニル単量体単位を重合してなる共重合体（Ａ）と該共重合体（Ａ）と芳香族ビニル単量体単位及びシアン化ビニル単量体単位を重合してなる共重合体（Ｂ）との組成物である場合は、エポキシ基を有するビニル単量体単位０．１〜３０質量部を含有する共重合体（Ａ）を用いることができるが、共重合体（Ａ）と共重合体（Ｂ）の合計量１００質量部中にはエポキシ基を有するビニル単量体単位の量は０．１〜ｌ０質量部含有するものが好ましい。エポキシ基を有するビニル単量体単位の量が、該割合の範囲であれば共重合体（Ａ）と共重合体（Ｂ）の割合を限定するものではない。エポキシ基を有するビニル単量体単位の量が、０．１質量部未満では、該熱可塑性樹脂組成物の耐衝撃強度が劣り、１０質量部を超えると流動性が極めて低くなり、かつ衝撃強度も落ちることがある。
【００１３】
共重合体（Ａ）及び共重合体（Ｂ）に用いられる芳香族ビニル単量体の具体例としては、スチレン、α−メチルスチレン、ビニルトルエン、及びｔ−ブチルスチレン等が挙げられ、スチレン、α−メチルスチレンが特に好ましい。又、シアン化ビニル単量体の具体例としては、アクリロニトリル及びメタアクリロニトリル等が挙げられ、アクリロニトリルが好ましい。更に、エポキシ基を有するビニル単量体の具体例としては、グリシジルメタクリレート、ビニルグリシジルエーテル、アリルグリシジルエーテル等が挙げられ、グリシジルメタクリレートが特に好ましい。
【００１４】
共重合体（Ａ）及び共重合体（Ｂ）は、必要に応じてその他の共重合可能なメチルアクリレート、エチルアクリレート、ブチルアクリレート等のアクリル酸エステル、メチルメタクリレート、エチルメタクリレート等のメタクリル酸エステル等の単量体単位を含んでもかまわない。
【００１５】
共重合体（Ａ）の各単量体単位の割合は、共重合可能な範囲であれば特に限定するものでないが、好ましくは芳香族ビニル単量体単位とシアン化ビニル単量体単位の合計量が９９．９〜７０質量％、さらに好ましくは９９．９〜９０質量％であり、エポキシ基を有するビニル単量体単位は、好ましくは０．１〜３０質量％、さらに好ましくは０．１〜１０質量％がよい。
【００１６】
芳香族ビニル単量体単位とシアン化ビニル単量体単位の１００質量％中における、芳香族ビニル単量体単位の割合は、好ましくは５０〜９０質量％、特に好ましくは６５〜８５質量％がよい。芳香族ビニル単量体単位の割合がこの範囲以外では、該熱可塑性樹脂組成物の耐薬品性及び流動性が低下することがある。
【００１７】
共重合体（Ｂ）の芳香族ビニル単量体単位とシアン化ビニル単量体単位の割合は、特に限定するものでないが、好ましくは両者の合計１００質量％中に芳香族ビニル単量体単位の割合が５０〜９０質量％、更に好ましくは６５〜８５質量％の範囲が良い。芳香族ビニル単量体単位の割合がこれより少ないと該熱可塑性樹脂組成物の流動性が低く、これより多いと耐薬品性が低下することがある。
【００１８】
本発明の変性ポリオレフィン系重合体（ＩＩ）とは、オレフィン単量体の重合体又はその共重合体の変性物を指し、用いられるオレフィン単量体の具体例としては、エチレン、プロピレン、１−ブテン、イソブチレン、２−ブテン、シクロブテン、３−メチル−１−ブテン、４−メチル−１−ブテン、４−メチル−１−ペンテン、シクロペンテン、１−ヘキセン、シクロヘキセン、１−オクテン、１−デセン、１−ドデセン等が挙げられる。
【００１９】
該変性ポリオレフィン系重合体（ＩＩ）の好ましい組成範囲を例示するならば、エチレン２０〜９０モル％、α−オレフィン単量体単位１０〜８０モル％及びその他の単量体単位０〜１０モル％であり、好ましくはエチレン単量体含有率が５０〜８５モル％であり、特に好ましくは５０〜８０モル％である。又、これら変性ポリオレフィン系重合体（ＩＩ）のガラス転移温度は、温度が−１０℃以下、特に好ましくは−３０℃以下である。
【００２０】
ポリオレフィン系重合体又は共重合体を変性する不飽和ジカルボン酸無水物単量体の具体例としては、無水マレイン酸、無水メチルマレイン酸、無水１，２−ジメチルマレイン酸、無水エチルマレイン酸、無水フェニルマレイン酸等が挙げられ、無水マレイン酸が特に好ましい。又不飽和カルボン酸単量体の具体的な例としてはアクリル酸、メタクリル酸、マレイン酸等が挙げられる。
【００２１】
本発明における変性ポリオレフィン系重合体（ＩＩ）は、不飽和ジカルボン酸無水物単量体単位及び／又は不飽和カルボン酸単量体単位０．１〜１０質量％で変性されたものであり、変性した量が０．１質量％未満では、該熱可塑性樹脂組成物の耐衝撃強度が劣り、１０質量％を超えると該組成物の耐衝撃強度が劣りかつ、流動性が低くなることがある。
【００２２】
本発明でいう変性とは、ポリオレフィン系重合体の主鎖あるいは側鎖の変性に用いられた単量体単位、例えば無水マレイン酸単量体単位が存在することを示すものであり、ランダム共重合、グフフト重合等の公知技術で変性を行うことができる。変性方法は特に制限はなく、例えば、特公昭３９−６８１０号公報、同５２−４３６７７号公報、同５３−５７１６号公報、同５６−９９２５号公報及び同５８−４４５号公報に開示された方法に従って変性を行うことができる。
【００２３】
又、変性は、主鎖への導入よりもグラフト体として変性をしてあるものの方が、前記熱可塑性樹脂組成物の低温衝撃値等の点で好ましく、又、未反応の単量体残量は０．５質量％以下が物性面で好ましい。
【００２４】
変性ポリオレフィン系重合体（ＩＩ）の重量平均分子量は、特に制限がないが、耐衝撃性や成形性のバランスから５万〜５０万、特に好ましくは１０万〜３０万のものが好ましい。これらの変性ポリオレフィン系重合体（ＩＩ）としては、例えば、三井化学株式会社製の商品名「タフマーＭＰ−０６２０」等が挙げられる。
【００２５】
ゴム強化芳香族ビニル−シアン化ビニル共重合体としては、例えば、ＡＥＳ樹脂（アクリロニトリル−ＥＰＤＭ−スチレン共重合体）、ＡＡＳ樹脂（アクリロニトリル−アクリルゴム−スチレン共重合体）、ＡＣＳ樹脂（アクリロニトリル−塩素化ポリエチレンースチレン共重合体）又はＡＢＳ樹脂（アクリロニトリル−ブタジエン−スチレン共重合体）等が挙げられるが、ＡＣＳ樹脂は焼却時のダイオキシン発生の懸念がある。屋外用途においては、耐候性に優れたＡＥＳ樹脂又はＡＡＳ樹脂が好ましい。
【００２６】
従来、ＡＥＳ樹脂のゴム成分は第３成分として少量のエチリデンノルボルネン（ＥＮＢ）、１，４−ヘキサジエン（１，４−ＨＤ）、ジシクロペンタジエン（ＤＣＰ）等のジエン系モノマーが導入されたエチレン・プロピレン・ジエン共重合体（ＥＰＤＭ）が一般的であり、又従来ＡＡＳ樹脂のゴム成分はアクリル酸エステル（エチルアクリレート、ｎブチルアクリレート）を主成分にその他のモノマー（アクリロニトリル、スチレン、メチルメチクリレート等）及び必須成分として架橋点となる活性基を有する成分（ブタジエン、クロロエチルビニルエーテル、クロル酢酸ビニル、アリルグリシジルエーテル、グリシジルメタクリレート、エチリデンノルボルネン等）との共重合体であるアクリルゴムが一般的であり、従来ＡＥＳ樹脂又はＡＡＳ樹脂は一般的に二重結合成分を含むゴム成分が使用されている。
【００２７】
ゴム強化芳香族ビニル−シアン化ビニル共重合体のＡＥＳ樹脂又はＡＡＳ樹脂の製造法は特に制限はなく、従来公知の溶液又は乳化重合法等により製造されたものでもかまわない。より好ましくは、乳化剤等の不純物が少なく又二重結合成分を含まないゴム成分からなるＡＥＳ樹脂であり、特開平５−４３７５８号公報、特開平６−９８４０号公報に示される芳香族ビニル単量体単位、シアン化ビニル単量体単位及びエポキシ基を有するビニル単量体単位を必須の単量体単位とする共重合体と変性ポリオレフィン系重合体とを溶融混合して得られる樹脂組成物を必須成分とするＡＥＳ樹脂である。
【００２８】
本発明のスチレン系エラストマーは、芳香族ビニル炭化水素の重合体ブロックとエラストマー性の重合体ブロックとからなり、その芳香族ビニル炭化水素の重合体ブロックがハードセグメントを、エラストマー性の重合体ブロックがソフトセグメントをそれぞれ構成している。代表的には、芳香族ビニル炭化水素重合体ブロック−エラストマー性重合体ブロック、又は、芳香族ビニル炭化水素重合体ブロック−エラストマー性重合体ブロック−芳香族ビニル炭化水素重合体ブロックで表される共重合構造を有し、エラストマー性重合体ブロックの二重結合が部分的に或いは完全に水素添加されていてもよいブロック共重合体であって、一般にスチレン系エラストマーとして知られているものである。
【００２９】
前記芳香族ビニル炭化水素としては、例えばスチレン、α−メチルスチレン、ｏ−、ｍ−、及びｐ−メチルスチレン、１，３−ジメチルスチレン、ビニルナフタレン、ビニルアントラセン等が挙げられ、中でも、スチレンが好ましく、又、エラストマー性重合体ブロックとしては、エラストマー性が発現されれば共役ジエン系でも共役ジエン系以外でもよいが、一般に共役ジエン系が好ましい。この場合の共役ジエンとしては、例えばブタジエン、イソプレン、１，３−ペンタジエン、２，３−ジメチル−１，３−ブタジエン等が挙げられる。
【００３０】
スチレン系エラストマーとしては、例えば、スチレン−エチレン・ブチレン共重合体−スチレン（ＳＥＢＳ）、スチレン−エチレン・プロピレン共重合体−スチレン（ＳＥＰＳ）あるいはスチレン−ブタジエン−スチレン（ＳＢＳ）、スチレン−イソプレン−スチレン（ＳＩＳ）のようなＡ−Ｂ−Ａ型ブロック共重合体や及びこれらＡ−Ｂ−Ａ型ブロック共重合体の水素添加物、スチレン−エチレン・ブチレン共重合体やスチレン−エチレン・プロピレン共重合体あるいはスチレン−ブタジエン共重合体、スチレン−イソプレン共重合体のようなＡ−Ｂ型ブロック共重合体やこれらＡ−Ｂ型ブロック共重合体の水素添加物などを挙げることができる。好ましくは、スチレン−ブタジエン共重合体、スチレン−ブタジエン共重合体の水素添加物がよい。より好ましくは、耐候性がより優れているスチレン−ブタジエン共重合体の完全水素添加物がよい。これらのスチレン系エラストマーを１種若しくは２種以上を適宜混合して用いることができる。
【００３１】
スチレン系エラストマー中のブタジエン単量体単位が１質量％未満は、０を含むものである。好ましくは０．５質量％未満である。該エラストマー中のブタジエン単量体単位が１質量％を超えると、熱可塑性樹脂組成物の耐候性の低下や成形時の目ヤニの原因になりロングラン製造ができなくなる。該ブタジエン単量体単位は、ハロゲン化付加法により測定することができる。
【００３２】
熱可塑性樹脂組成物は、用途に応じて他の添加剤あるいは改質剤を加えて組成物とすることが可能であり、具体的には、滑剤、難燃剤、帯電防止剤、摺動剤またはガラス繊維、カーボン繊維、アラミド繊維等の補強繊維、タルク、シリカ、クレー、マイカ、炭酸カルシウム等の充填剤等が挙げられる。
【００３３】
熱可塑性樹脂組成物を得るための混合は、通常の溶融混練装置を用いて行うことができる。好適に使用できる溶融混練装置としては、スクリュー押出機、バンバリーミキサー、コニーダー、混合ロール等がある。又、熱可塑性樹脂組成物の成形品を得ようとする場合、成形する方法に特に制限はなく、射出成形機、単軸または二軸押出し成形機、プレス成形機による成形が一般的である。
【００３４】
本発明の熱可塑性樹脂組成物を被覆層とする積層成形品を得ようとする場合、芯層材は特に制限はないが、塩化ビニル系樹脂、オレフィン系樹脂、スチレン系樹脂、酢酸ビニル系樹脂、アクリル系樹脂等の熱可塑性樹脂が挙げられる。屋外で使用される場合は、塩化ビニル系樹脂、ＡＥＳ樹脂及びＡＡＳ樹脂等のスチレン系樹脂、アクリル系樹脂等が好ましく、経済的に塩化ビニル系樹脂がよい。
【００３５】
芯層材となる樹脂に、被覆層として本発明の熱可塑性樹脂組成物を被覆してなる積層成形品を成形する方法は、芯層材を二軸押出機で押出し、被覆材を単軸押出機にて押出しダイ内先端部にて被覆する方法が一般的である。
【実施例】
【００３６】
以下に実施例によって本発明を具体的に説明する。又、これらはいずれも例示的なものであって、本発明を限定するものではない。
【００３７】
【表１】
2006124523.tif 000003
【００３８】
表１における「Ｒｏｃｋｗｅｌｌ硬度」は、ＩＳＯ２０３９準拠する方法で、上島製作所製３Ｒを用いてＲスケールにより測定した。
【００３９】
表１における「シャルピー衝撃強度」は、ＩＳＯ１７９−２に準拠する方法で、２３℃で測定した。
【００４０】
表１におけるメルトフローレート「ＭＦＲ」は、熱可塑性樹脂組成物を射出成型したものについてＪＩＳ Ｋ ６８７４に準拠する方法で、温度２２０℃、荷重１０ｋｇで測定した。
【００４１】
表１における「シフター試験」は、熱可塑性樹脂組成物を被覆層とする押出積層成形品に強制的に振動を加えて、該成形品表面の傷の程度を評価した試験である。容器（長さ３００ｍｍ、底面幅２４０ｍｍ、上部幅３１０ｍｍ、高さ３００ｍｍの上部開口の容器で、中央部に平板を置き仕切りとした）に長さ２９８ｍｍの該成形品を複数本入れ、該容器をシフター（寸法６００×１３００ｍｍ、振幅幅２５ｍｍ、振幅速度２６０回／分）の上に設置して３０分間の振動を与え該成形品同士が振動で接触した後、目視判断で該成形品表面の傷の程度を確認し、以下の基準で評価した。
×  一目で傷が確認でき、製品として不合格である。
△  至近距離で確認した時、目立つ細かい傷が存在して、製品として不合格である。
○  至近距離で確認した時、細かい傷は存在するが目立たなく、製品として合格である。
◎  ほぼ傷がなく、製品として合格である。
【００４２】
表１における「輸送試験」は、長さ２７００ｍｍの押出積層成形品３０本を１梱包単位として、トラックによる輸送試験（千葉県市原市から熊本県玉名市まで）を行った後、目視判断で押出積層成形品表面の傷の程度を確認し、以下の基準で評価した。なお、梱包方法は中央部を長さ２４００ｍｍの梱包紙で包みＰＰ製バンドを３箇所かけ、両端を段ボール箱で覆い、段ボール箱の上からＰＰ製バンドを各１箇所かけた。
×  一目で傷が確認でき、製品として不合格である。
△  至近距離で確認した時、目立つ細かい傷が存在して、製品として不合格である。
◎      ほぼ傷がなく、製品として合格である。
【００４３】
（実施例１）
ＡＥＳ樹脂（電気化学工業株式会社製、ＷＰ−１０１０Ｅ：樹脂組成物（Ｉ）８８質量％／変性ポリオレフィン系重合体（ＩＩ）１２質量％）９０質量％、ブタジエン単量体単位０．５質量％のＳＢＲの水素添加物（旭化成ケミカルズ株式会社製、Ｓ．Ｏ．Ｅ−ＳＳ  Ｌ６０１）１０質量％を混合した熱可塑性樹脂組成物、硬質塩ビ樹脂配合物（電気化学工業株式会社製、重合度１１００、鉛系安定剤配合）、芯層として硬質塩ビ樹脂配合物を６５ｍｍφ異方向二軸押出機で、被覆層として熱可塑性樹脂組成物を５０ｍｍφ単軸押出機にて、金型温度１７０℃の金型から押出し量１００ｋｇ／時間で共押出を行い、図１に示す直径約６０ｍｍの押出積層成形品を作成した。芯層は厚み約０．９ｍｍ、被服層は厚み約０．２ｍｍである。
【００４４】
本実施例１においては、全ての特性値が良好と評価され、目的とする耐擦傷性に優れた押出積層成形品が得られた。なお、以下に説明する比較例は、特に記載しない限り本実施例と同様のものである。
【００４５】
（実施例２）
実施例１の熱可塑性樹脂組成物におけるＡＥＳ樹脂の配合割合を６０質量％、ＳＢＲの水素添加物の配合割合を４０質量％とした以外は、実施例１と同様にして押出積層成形品を得た。全ての特性値が良好と評価され、目的とする耐擦傷性に優れた押出積層成形品が得られた。
【００４６】
（実施例３）
実施例１の熱可塑性樹脂組成物におけるＡＥＳ樹脂を、ＡＡＳ樹脂（日立化成工業株式会社製、バイタックスＶ５０００Ａ）とした以外は、実施例１と同様にして押出積層成形品を得た。全ての特性値が良好と評価され、目的とする耐擦傷性に優れた押出積層成形品が得られた。
【００４７】
（実施例４）
実施例１の熱可塑性樹脂組成物におけるＳＢＲの水素添加物をＳＥＰＳ（株式会社クラレ製、セプトン２００７）とした以外は、実施例１と同様にして押出積層成形品を得た。全ての特性値が良好と評価され、目的とする耐擦傷性に優れた押出積層成形品が得られた。
【００４８】
（実施例５）
実施例１の熱可塑性樹脂組成物におけるＳＢＲの水素添加物をＳＥＢＳ（株式会社クラレ製、セプトン８０７６）とした以外は、実施例１と同様にして押出積層成形品を得た。全ての特性値が良好と評価され、目的とする耐擦傷性に優れた押出積層成形品が得られた。
【００４９】
（比較例１）
実施例１の熱可塑性樹脂組成物におけるＡＥＳ樹脂の配合割合を１００質量％とした以外は、実施例１と同様にして押出積層成形品を得た。シフター試験、輸送試験とも不合格であった。
【００５０】
（比較例２）
実施例１の熱可塑性樹脂組成物におけるブタジエン単量体単位を１６質量％とした以外は、実施例１と同様にして押出積層成形品を得た。シフター試験が不合格であった。
【００５１】
（比較例３）
実施例１の熱可塑性樹脂組成物におけるＡＥＳ樹脂の配合割合を４０質量％、ＳＢＲの水素添加物の配合割合を６０質量％とした以外は、実施例１と同様にして押出積層成形品を得た。シフター試験が不合格であった。
【００５２】
（比較例４）
実施例１の熱可塑性樹脂組成物におけるＡＥＳ樹脂の配合割合を９９．５質量％、ＳＢＲの水素添加物の配合割合を０．５質量％とした以外は、実施例１と同様にして押出積層成形品を得た。シフター試験、輸送試験とも不合格であった。
【図面の簡単な説明】
【００５３】
【図１】実施例１における押出積層成形品の断面図である。
【符号の説明】
【００５４】
１    芯層
２    被覆層
【図１】
2006124523.tif 000004